Компоненты устройства для перегонки, способ их изготовления и их применение

1. Металлический компонент устройства для проведения перегонки и/или ферментации, отличающийся тем, что указанный компонент покрыт, полностью или частично, по меньшей мере одним слоем наноструктурированной меди.
2
2. Металлический компонент по п. 1, в котором указанный слой наноструктурированной меди дополнительно включает наночастицы TiO.
3. Металлический компонент по п. 1 или 2, в котором указанный слой наноструктурированной меди включает наночастицы меди, характеризующиеся диаметром в диапазоне от 10 до 50 нм, предпочтительно от 20 до 40 нм.
2
4. Металлический компонент по п. 2, в котором наночастицы TiO характеризуются диаметром в диапазоне от 50 до 200 нм, предпочтительно от 80 до 150 нм.
5. Металлический компонент по п. 1, в котором указанный металлический компонент представляет собой медный и/или стальной компонент, предпочтительно компонент из нержавеющей стали.
6. Металлический компонент по п. 1, в котором указанный по меньшей мере один слой наноструктурированной меди можно получить способом, включающим по меньшей мере одну фазу атомизации и/или ионизации металлической меди на указанном компоненте, предпочтительно на поверхности компонента, которая находится в контакте с жидкостью в ходе процесса перегонки/ферментации.
2
7. Металлический компонент по п. 1, в котором указанный по меньшей мере один слой наноструктурированной меди, возможно содержащий наночастицы TiO, можно получить способом, выбранным из группы, состоящей из: дугового разряда, высокотемпературного внедрения, внедрения под действием лазера, пространственно-управляемого нановнедрения, золь-гель метода, напыления и нанесения покрытия методом центрифугирования, предпочтительно с помощью дугового разряда.
2
8. Металлический компонент по п. 2, в котором указанные наночастицы TiO наносят на указанный слой наноструктурированной меди с помощью метода центрифугирования, предпочтительно с последующей обработкой при температуре в диапазоне от 180 до 300°C, предпочтительно от 180 до 250°C.
2
2
9. Металлический компонент по п. 8, в котором указанное нанесение покрытия методом центрифугирования включает стадию использования раствора TiO, предпочтительно спиртового, в котором концентрация TiO предпочтительно находится в диапазоне от 0,5 до 3 мг/мл, более предпочтительно от 1 до 1,5 мг/мл.
2
10. Металлический компонент по п. 8 или 9, в котором указанные наночастицы TiO нанесены на указанный слой наноструктурированной меди со скоростью в диапазоне предпочтительно от 300 до 1000 об/мин, более предпочтительно от 400 до 600 об/мин, в продолжение периода предпочтительно от 3 до 10 секунд, более предпочтительно примерно в течение 5 секунд.
11. Металлический компонент по п. 1, где указанный компонент выбирают из группы, состоящей из: тарелок ректификационной колонны, клапанов тарелок ректификационной колонны, структурированной насадки или неупорядоченной насадки, перегонных кубов или деталей перегонных кубов, дефлегматоров, инфузионных помп, скрубберных колонн, выпарных аппаратов, ректификационных колонн, каплеуловителей, контейнеров, трубопроводов и клапанов для перегонных устройств, кожухотрубных теплообменников, пластинчатых теплообменников, кипятильников в основании ректификационных колонн, конденсаторов, фильтров, пароотводных трубок и ферментаторов.
12. Металлический компонент по п. 11, в котором указанный компонент представляет собой тарелку ректификационной колонны или ректификационную колонну, которая предпочтительно включает указанную тарелку ректификационной колонны.
13. Устройство для проведения перегонки, включающее металлический компонент по любому из пп. 1-12.
14. Устройство для проведения ферментации, включающее металлический компонент по любому из пп. 1-12.
15. Применение металлического компонента по любому из пп. 1-12 для перегонки и/или ферментации напитков, предпочтительно спиртных напитков.